-La présente invention concerne un revêtement de sol pouvant être décontaminé, consistant essentiellement en caoutchouc. Les revêtements de sol b base de caoutchouc se distinguent en particulier par une résistance élevée a l'usure et un fort caractère antidérapant, ainsi que par une bonne résistance aux agents chimiques. On souhaite utiliser également de tels revêtements de sol dans des laboratoires. Cependant, les revêtements connus en caoutchouc présentent une aptitude extrêmement médiocre la décontamination. L'utilisation de ces revêtements dans des zones décontaminées n'est donc pas possible. L'invention a pour objet de proposer un revêtement de sol en caoutchouc présentant des propriétés intéressantes, et notamment une bonne aptitude à la décontamination. L'invention propose un revêtement de sol contenant moins de 70% de charges non hygroscopiques. De préférence, on utilisera comme charges le noir de fume, le graphite, le kaolin dur, le sulfate de baryum, le dioxydé de titane ou les mélanges de ces matières. On trouvera dans le tableau ci-apres les résultats d'essais effectués sur différents échantillons de revêtements de sol, selon le procédé de Karlsruhe, et selon la norme allemande E DIN 25 415 élaborée autour de ce procédé. On trouvera ci-dessous des détails du mode opératoire. L'échantillon est tout d'abord contaminé par un mélange défini, concentré, de radionuclides. On peut déposer une goutte unique de la solution de contamination sur la surface de l'échantillon d'essai et sécher immédiatement & l'aide d'un jet d'air (procédé avec séchage), mais on peut également laisser agir sur 5 cm2 d'une surface délimitée de l'échantillon d'essai, durant 2 heures, 1 cm3 de la solution de contamination (procédé sans séchage). La décontamination est effectuée 3 fois en doublant chaque fois la durée de décontamination (30-60-120 s), et on réalise cette décontamination en plongeant l'échantillon d'essai tout d'abord dans l'eau distillée, puis 60 s dans l'acide chlorhydrique 1M. L'échantillon est ensuite traité par une pâte d'un échangeur d'ions, lavé ê l'eau, puis séché. Ensuite, on mesure l'activité résiduelle de l'échantillon, que l'on compare å l'activité initiale. Ce résultat permet de déterminer l'e@@icacité de la décontamination effectuée.Dans le tableau ci-après, on ne donnera pas directement ce paramètre peu explicite, mais au contraire les résultats obtenus selon le procédé de Karlsruhe et le procédé selon la norme DIN précitée. D'après ce tableau, on voit que les revêtements chargés de noir de fumée et/ou de graphite, de kaolin dur, de sulfate de baryum ou de dioxyde de titane présentent, meme pour une teneur en charges de 67%, une aptitude à la décontamination qui est meilleure que "bonne" ( La présence éventuelle de charges hygroscopiques a une grande influence sur l'aptitude à la décontamination, mais par contre le type de polymère utilisé ne présente, de manière surprenante, qu'une très faible importance. Un avantage particulier des revêtements de sol selon l'invention, en dehors de leur bonne aptitude à la décontamination, réside dans le fait qu'ils présentent une bonne résistance aux agent chimiques, supérieure à celle des revêtements caoutchouteux connus. Le revêtement de sol selon l'invention convient donc parfaitement dans les laboratoires classiques. TABLEAU Revêtement Polymères Charge Essai de décontamination Quantité Type Procédé de E Karlsruhe DIN 25 415 1 SBR 31% SiO2 hygroscopique active 5 5 beige 2 SBR 43% Noir de fumée actif 1 1 noir 3 SBR 44% TiO2, SiO2, noir de fumée, graphite 1 1 anthracite actif + inactif 4 SBR 52% Kaolin dur, SiO2, hygroscopique, 3 3 vert active + semiactive 5 SBR+PE 34% Kaolin dur + noir de fumée, SiO2 2 2 noir active + semi-active 6 SBR+PE 40% 20% SiO2 hygroscopique active à inactive 5 5 rouge + 20% de kaolin dur + craie 7 SBR+NR + 10% 61% SiO2 active à inactive, kaolin dur, craie, 5 5 gris de déchets du MgO caoutchouc 8 NR+SBR+CSM 30% Kaolin dur semi-actif + inactif + TiO2, 1-2 1-2 gris BaSO4 TABLEAU (suite) Charge Essai de décontamination Revêtement Polymères Procédé de E Quantité Type Karlsruhe DIN 25 415 9 CSM+NR 67% Kaolin dur semi actif + inactif 1 1 gris clair + BaSO4, TiO2 10 EPDM 5 5 52% SiO2 hygroscopique active + semi-active 11 EPDM+PE 5 5 kaolin dur vert olive 12 rouge rubis CR+BR 32% SiO2 active hygroscopique 3-4 3-4 Notes SBR = caoutchouc styrène-butadiène PE = polyéthylène NR = caoutchouc naturel CSM = polyéthylène chlorosulfoné EPDM = caoutchouc éthylène-propylène CR = polychloroprène termes soulignés = composant unique ou principal. R E V E N D I C A T I O N S I. Revêtement de sol présentant une bonne aptitude à la décontamination, et consistant essentiellement en caoutchouc, carac térisé en ce qu'il contient moins de 70% de charges non hygroscopiques. 2. Revetement selon la revendication 1, caractérisé en ce que les charges sont choisies parmi le noir de fumée, le graphite, le kaolin dur, le sulfate de baryum, le dioxyde de titane, et les mélanges de ces matières.